(57)【要約】【課題】  カメラ用遮光部材として好適な、遮光性が高いが薄く、柔軟である上に、機械的強度や寸法安定性に優れる遮光シートおよびカメラ用遮光部材を提供する。【解決手段】  遮光性フィルムをエラストマーを含浸していない布帛で補強することにより、薄くても遮光性が高く、柔軟でも機械的強度と寸法安定性に優れる遮光シートを提供することができる。また、加工してカメラ用遮光部材として使用することができる。【選択図】図１
2009003315.tif 000002
【特許請求の範囲】
【請求項１】
遮光性フィルムとエラストマー非含浸布帛とが積層されていることを特徴とする遮光シート。
【請求項２】
前記遮光性フィルムが接着剤を介して前記エラストマー非含浸布帛に貼り合わされていることを特徴とする請求項１に記載の遮光シート。
【請求項３】
前記遮光性フィルムがウレタン系樹脂、アクリル系樹脂、ポリエステル系樹脂、ポリアミド系樹脂、およびオレフィン系樹脂系樹脂から選ばれた少なくとも１種類の樹脂からなることを特徴とする請求項１または２に記載の遮光シート。
【請求項４】
前記遮光性フィルムが複数層構造であることを特徴とする請求項１〜３のいずれかに記載の遮光シート。
【請求項５】
前記エラストマー非含浸布帛の厚さが３０〜８０μｍであることを特徴とする請求項１〜４のいずれかに記載の遮光シート。
【請求項６】
前記エラストマー非含浸布帛が織物であることを特徴とする請求項１〜５のいずれかに記載の遮光シート。
【請求項７】
前記エラストマー非含浸布帛がカレンダー処理されていることを特徴とする請求項１〜６のいずれかに記載の遮光シート。
【発明の詳細な説明】
【技術分野】
【０００１】
本発明は、カメラやビデオカメラ等の光学機器の部品の僅かな隙間から光が機器内部に侵入することを防ぐために使用される遮光シートに関する。
【背景技術】
【０００２】
カメラ等の光学機器には、レンズ以外の部品の隙間から光が進入した場合に、ファインダーの視界が見え難くなったり、フィルムやデジタルカメラのＣＣＤ（Ｃｈａｒｇｅ Ｃｏｕｐｌｅｄ Ｄｅｖｉｃｅ Ｉｍａｇｅ Ｓｅｎｓｏｒ＝固体撮像素子）に悪影響を与えて、撮影した画像が白くなったり、正しい画像を記録できないことがあるため、従来より光の進入を防ぐ遮光部材が多く使用されている。
【０００３】
特にコンパクトカメラの分野では、コンパクト化と同時に高機能化が進み、高ズーム機能として、レンズ鏡筒がカメラ本体から突出移動して飛び出すものが主流となってきているため、カメラ本体とレンズ鏡筒の隙間から光が侵入することが問題となっている。この対策として、リング状に加工した遮光シートを、カメラ本体のレンズ鏡筒取り付け部の縁やレンズ鏡筒の外周に固定する方法が知られている。
【０００４】
遮光シートとしては、従来からカーボンブラックなどの黒顔料を練りこんでつや消し加工や光反射加工された合成樹脂フィルムが知られている（特許文献１）。しかしながら、このような遮光シートで十分な遮光性を得るためには１００μｍ以上の厚さが必要であった。また、遮光シートが厚く、硬いとレンズ鏡筒が動くときに摩擦が生じるため、摩擦音が発生して静音性が損なわれる上に、レンズ鏡筒の駆動に掛かる消費電力が掛かってしまうという問題があった。
【０００５】
軟らかい遮光シートとしてはゴム製の遮光シートが開示されており（特許文献２）、また摺動性を高めるためにはフッ素樹脂フィルムを使用した遮光シートも提案されている（特許文献３）。しかしながら、これらの遮光シートも、十分な摺動性を得るためには厚さを薄くしなければならず、十分な遮光性を得ることが難しい上に寸法安定性や機械的強度の点で課題が残るものであった。
【０００６】
また、合成樹脂フィルムの遮光シートでは、薄くなるとクリープに対する寸法安定性が悪くなるため、繊維基布を使用した遮光シートも提案されている（特許文献４）。しかしながら、かかる遮光シートは、基布にエラストマーを含浸させるため、シートが硬く摺動性が低下する欠点があった。
【０００７】
このように、近年、デジタルカメラにおいては、高感度のＣＣＤを使用し、コンパクトにするために、薄くかつ高い遮光性を有する遮光シートが求められており、さらに寸法安定性などの耐久性の要求も高まっている。
【特許文献１】特開平１０−１４８７０２号公報
【特許文献２】特開平１０−１１５７５８号公報
【特許文献３】特開平０６−１６０９３９号公報
【特許文献４】特開平１０−３１２５５号公報
【発明の開示】
【発明が解決しようとする課題】
【０００８】
本発明は、かかる従来技術の問題点に鑑み、厚さが薄くても遮光性が高く、柔軟であるが機械的強度や寸法安定性に優れる遮光シートを提供することにある。
【課題を解決するための手段】
【０００９】
かかる課題を解決するために本発明は、次の（１）〜（７）のいずれかの構成を特徴とするものである。
（１）遮光性フィルムとエラストマー非含浸布帛とが積層されていることを特徴とする遮光シート。
（２）前記遮光性フィルムが接着剤を介して前記エラストマー非含浸布帛に貼り合わされていることを特徴とする、前記（１）に記載の遮光シート。
（３）前記遮光性フィルムがウレタン系樹脂、アクリル系樹脂、ポリエステル系樹脂、ポリアミド系樹脂、およびオレフィン系樹脂系樹脂から選ばれた少なくとも１種類の樹脂からなることを特徴とする、前記（１）または（２）に記載の遮光シート。
（４）前記遮光性フィルムが複数層構造であることを特徴とする、前記（１）〜（３）のいずれかに記載の遮光シート。
（５）前記エラストマー非含浸布帛の厚さが３０〜８０μｍであることを特徴とする、前記（１）〜（４）のいずれかに記載の遮光シート。
（６）前記エラストマー非含浸布帛が織物であることを特徴とする、前記（１）〜（５）のいずれかに記載の遮光シート。
（７）前記エラストマー非含浸布帛がカレンダー処理されていることを特徴とする、前記（１）〜（６）のいずれかに記載の遮光シート。
【発明の効果】
【００１０】
本発明によれば、遮光性フィルムをエラストマーが含浸されていない布帛で補強することにより、薄くても遮光性が高く、柔軟で寸法安定性と機械的強度に優れる遮光シートを提供することができる。そのため、本発明にかかる遮光シートは、カメラの部品として打ち抜き成型する際、加工性にも優れる。
【発明を実施するための最良の形態】
【００１１】
以下、本発明を実施するための形態を説明する。
【００１２】
本発明の遮光シートは、遮光性フィルムとエラストマーが含浸されていない布帛とが積層されてなる。
【００１３】
本発明における遮光性フィルムを製造するにあたっては、該熱可塑性樹脂をＴダイでフィルム状に押し出して製膜する方法も用いることができるが、薄く均一なフィルムを得るには、溶剤や水に樹脂を分散させたエマルジョンを離型紙上にグラビアコーターやナイフコーターで塗工し、乾燥させて製膜する方法が好ましく用いられる。この製膜方法には、溶剤あるいは水に溶解または分散する従来公知の重合体を使用することができるが、製膜性、膜強度などの点から溶剤溶解型が好ましく使用される。
【００１４】
遮光性フィルムを構成する合成樹脂としては、ウレタン系樹脂、アクリル系樹脂、ポリエステル系樹脂、ポリアミド系樹脂などが好ましく使用されるが、これらの中でも、特にウレタン系樹脂が、生産時の製膜性、柔軟性、耐久性等の点で最も好ましく使用される。
【００１５】
かかるウレタン系樹脂としては、例えば有機ジイソシアネートと長鎖ジオールと鎖伸長剤との反応で得られるポリウレタンが好ましく、有機ジイソシアネートとしては、脂環族有機ジイソシアネート、脂肪族有機ジイソシアネート、芳香族有機ジイソシアネートなどを使用することができる。また、長鎖ジオールとしては、ポリエステル系ジオール、ポリエーテル系ジオール、ポリアミドエステル系ジオール、ポリカーボネート系ジオールなどを使用することができる。さらに鎖伸長剤としては、低分子グリコール、低分子ジアミン、低分子アミノアルコールなどの活性水素を２個以上含有する化合物を使用することができる。また、かかるポリウレタンとしては、前記２種以上のポリウレタンを混合または共重合して使用することもできる。中でも耐光性、耐加水分解性、柔軟性などの点からポリカーボネート系ポリウレタンを主体とするものが好ましく使用される。
【００１６】
本発明において、遮光性フィルムは、薄さと遮光性を両立させるために、遮光性フィルムを構成する合成樹脂に紫外線や近赤外線に対して、優れた遮蔽性、反射性を有する顔料を含有させることが望ましい。かかる顔料としては、有機系顔料および無機系顔料の単独あるいは２種以上を使用することができるが、その中でも、光を遮蔽する顔料としては、カーボンブラック、酸化チタン、金属粉末などが光の遮蔽性が高く好ましい、更に光線を反射する顔料としては、酸化チタン、酸化ケイ素および酸化亜鉛などが好ましく使用される。これらの顔料は、単独でも混合しても、いずれでも使用することができる、つまりカーボン、金属粉末、酸化チタン、酸化ケイ素および酸化亜鉛から選ばれた少なくとも１種を該フィルムに含有させて、必要な遮光性を得る事ができる。かかる顔料の中でも遮光性が高く、安価で、樹脂への分散性の点でカーボンブラックが最も好ましく使用することができる。
【００１７】
かかる顔料を含有する遮光性フィルムは、遮光率が好ましくは９５％以上、さらに好ましくは９９％以上であるものが好ましく使用される。すなわち、９５％未満では遮光率が低すぎるため、カメラ内部に光が入射し、フィルムやＣＣＤに影響を及ぼす場合がある。
【００１８】
遮光性フィルムの厚さは、２０〜５０μｍであることが望ましい。厚さが２０μｍ未満であると製膜時に欠点としてフィルムにピンホールが開きやすく、ピンホールが開いてしまうとそこから光が漏れてしまい、高い遮光性を得る事ができない。また、５０μｍを超えるとフィルムを布帛と積層した際に厚く、硬くなり易く、摺動性を得る事が難しくなる。
【００１９】
遮光性フィルムを薄く、遮光性の高い物にするためには、フィルムを２層以上の複数層構造にすることが好ましい。複数層構造にすることによって、一層のフィルムに欠点ができてしまった場合でも、他の層のフィルムが欠点である穴を塞ぐので、薄いフィルムで高い遮光率を得ることが容易になる。複数層構造の遮光性フィルムを製造するにあたっては、溶剤や水に樹脂を分散させたエマルジョンを離型紙にグラビアコーターやナイフコーターで塗工し、乾燥させて該離型紙上に１層目を製膜した後、さらに１層目上にエマルジョン塗工して２層目を形成し、さらに所望する層数に応じてこれを繰り返す方法が好ましく用いられる。
【００２０】
本発明において遮光性フィルムの表面は梨地処理されていることが好ましい。梨地処理することによって、遮光シートがカメラの部品に密着しても高い摺動性を得る事ができる。
【００２１】
かかる梨地処理の方法としては、サンドブラスト法や化学的エッチング法を用いることができるが、樹脂を分散させたエマルジョンを離型紙にグラビアコーターやナイフコーターで塗工し、乾燥させて製膜する遮光性フィルムの製造において、梨地処理やエンボス処理された離型紙を用いて、離型紙の凸凹をフィルムに転写する方法が、梨地処理のための工程が増えない上、薬剤などを使用しなくても良いので、最も好ましく用いることができる。
【００２２】
一方、本発明に使用される布帛は、エラストマーが含浸されていないものである。エラストマーが含浸されていないため、該布帛を上述の遮光性フィルムと積層し遮光シートとした際には、該フィルムの柔軟性を阻害することなく、遮光シートに寸法安定性、機械的強度を付与することができる。そのため、摺動性、静音性を低下することなく遮光性を得ることができ、カメラ部品として打ち抜き成型する際の加工性にも優れる。
【００２３】
エラストマー非含浸布帛の厚みは、寸法安定性や機械的強度と摺動性や静音性とを共に高めるために３０〜８０μｍが好ましく、４０〜６０μｍがさらに好ましい。
【００２４】
エラストマー非含浸布帛には、上記厚さの範囲であれば、織物、編物、乾式不織布、湿式不織布などを採用することができるが、薄くてもクリープに対する寸法安定性が優れる点で、織物が好ましく使用することができる。
【００２５】
さらに、本発明に使用されるエラストマー非含浸布帛は、カレンダー処理されていることが好ましい。カレンダー処理することにより、布帛構造を緻密化し、厚さをより薄くすることができる。さらに繊維が動き難くなるため、寸法安定性、遮光性が向上する。さらに布帛表面が平滑になるため、摺動性が向上する。
【００２６】
カレンダー処理の方法や条件は、特に限定されないが、１５０〜２４０℃に加熱された金属ロールとゴムローラを７８５０〜２９４３０ｋＰａ（≒８０〜３００ｋｇｆ／ｃｍ２）の圧力で圧着させ、その間に布帛を通すことによって、行う事ができる。
【００２７】
該布帛を構成する繊維としては、例えば、ポリメチルメタクリレート、ポリアクリロニトリル等のアクリル繊維、ポリエチレンテレフタレート、ポリブチレンテレフタレート、ポリトリメチレンテレフタレート等のポリエステル繊維、ナイロン６、ナイロン６６等のポリアミド繊維、ポリウレタン繊維、ポリエチレン、ポリプロピレン等のポリオレフィン繊維、ポリイミド繊維、ポリアセタール繊維、ポリエーテル繊維、ポリスチレン繊維、ポリカーボネート繊維、ポリエステルアミド繊維、ポリフェニレンサルファイド繊維、ポリ塩化ビニル繊維、ポリエーテルエステル繊維、ポリ酢酸ビニル繊維、ポリビニルブチラール繊維、ポリフッ化ビニリデン繊維、エチレン−酢酸ビニル共重合繊維、フッ素樹脂系繊維、スチレン−アクリル共重合繊維、アラミド繊維などの合成繊維や、木綿、麻、羊毛等の天然繊維を挙げることができる。なかでも、吸湿安定性や熱安定性等に優れることからポリエステル繊維やポリフェニレンサルファイド繊維、フッ素樹脂系繊維等を好ましく用いることができ、さらに、汎用性に優れることからポリエステル繊維を好ましく用いることができる。
【００２８】
布帛は、１種類の繊維から構成されてもよいし、２種類以上の繊維から構成されていてもよい。
【００２９】
また、布帛を構成する繊維または糸の形態としては、モノフィラメントでもよいし、マルチフィラメントであってもよい。布帛が編物あるいは織物である場合には、寸法安定性と柔軟性の観点から、マルチフィラメントを好ましく用いることができる。
【００３０】
布帛を構成するマルチフィラメントの総繊度としては、５〜３００ｄｔｅｘが好ましく、より好ましくは１０〜５０ｄｔｅｘである。５ｄｔｅｘ以上とすることで、引張強度と寸法性安定性を高めることができる。しかしながら３００ｄｔｅｘ超になると、該布帛の厚さと剛性が大きくなるので、カメラ部品との摩擦が大きくなり易く、十分な摺動性が得られない場合がある。
【００３１】
本発明において布帛は黒色であることが好ましい。布帛が黒色であることで布帛自体も光を吸収し、遮光シートの遮光性を高めることができる。また、布帛が黒であると光を反射することがないので、レンズから入射する光に干渉することがなく、カメラの画像が安定する。布帛を黒色にする方法としては、布帛の状態で染色する方法でも良いし、布帛にする前の糸の状態で染色する方法でも良い、またカーボンブラックなどの黒色顔料を練りこんだ原着糸も好ましく使用できる。
【００３２】
遮光性フィルムとエラストマー非含浸布帛との積層方法としては、遮光性樹脂を布帛の表面にコーティングして製膜する方法や、熱可塑性樹脂を使用してＴダイでフィルムを製造し、熱可塑性樹脂が固まらない内に布帛を圧着させて接合する方法や、溶剤や水に樹脂を分散させたエマルジョンを離型紙にグラビアコーターやナイフコーターで塗工し製膜し、これに布帛を圧着させて乾燥させることにより接合する方法を採用することができる。しかしながら、これらの方法では、熱可塑性樹脂や樹脂の分散液が布帛内部に含浸し易く、布帛の凹凸により遮光性フィルムの厚みが不均一になり易い。特に布帛の凸部では遮光性フィルムの厚さが薄くなるため、遮光性がばらつき易く、目標の遮光性を達成することが困難となる。また、樹脂が布帛に含浸してしまうと遮光シートが硬くなくなる上に、遮光性フィルムの表面に布帛の凹凸が浮き出て、摺動性が低下することがあるため、遮光性フィルムの製膜工程と遮光性フィルムと布帛を接合する工程とは別々の方が好ましい。遮光性フィルムの製膜工程と遮光性フィルムと布帛を接合する工程とが別々である方が、遮光性フィルムの厚さを薄く、遮光性フィルム表面を平滑にできるため、好ましい。そのため、遮光性フィルムと布帛とを接着剤を介して接合する方法が最も好ましく採用することができる。
【００３３】
本発明において接着剤としては、ポリエステル系樹脂、ポリウレタン系樹脂、アクリル系樹脂からなるものを使用することができる。なかでも接着力、耐久性の観点からウレタン系樹脂の接着剤が好まく使用され、中でも有機溶剤を使用しない反応性ホットメルト接着剤を好ましく使用することができる。
【００３４】
接着剤を塗布する方法としては、グラビアコーター法、ナイフコーター法、ロールコーター法、転写法、オフセット印刷法、インクジェット法などを使用できる。
【００３５】
上記のようにして得られる本発明の遮光シートは、加工してカメラの遮光部材として使用することができる。該遮光シートの加工方法としては、一段階で所望の大きさと形に成型することが可能な打ち抜き成形が好ましく使用できる。
【００３６】
本発明の遮光シートは、遮光性フィルムと基材となるエラストマー非含浸布帛とを積層することにより、加工性が向上する。遮光性フィルムだけを打ち抜き成型する場合、遮光性フィルムの引張伸度が大きいため、打ち抜き成型時にシートが切断し難くいが、遮光性フィルムと布帛とを積層すると、布帛が遮光性フィルムの伸度を抑制するので、切断し易くなり、加工性が向上する。
【実施例】
【００３７】
以下、本発明について実施例を挙げて説明するが、本発明は必ずしもこれに限定されるものではない。なお、本実施例で用いる各種特性の測定方法および総合評価の判断基準は、以下のとおりとした。
［特性の測定方法］
以下の測定方法の内、特に断りのないものは、試料の調整、及び測定は、ＪＩＳ  Ｌ  ０１０５（２００６）の標準状態（２０±２℃、相対湿度６５±４％）で行った。
【００３８】
（１）厚さ  
ＪＩＳ  Ｌ  １０１８（１９９９）に準じて、試料（遮光シート、遮光性フィルム、布帛）の任意の場所５箇所から５×５ｃｍの試験片を採取し、圧縮弾性試験機（中山電子株式会社製）を用いて、０．７ｋＰａ（７ｇｆ／ｃｍ２）を加圧し、厚さを落ち着かせるために約１０秒待った後に厚さを測定し、５箇所の平均値を算出した。
【００３９】
（２）単位面積当たりの質量
ＪＩＳ  Ｌ  １０１８（１９９９）に準じて、試料（遮光シート、遮光性フィルム、布帛）の任意の場所から、２５×２５ｃｍの試験片を３枚採取して、１００分の１ｇ単位まで測定可能な電子天秤（島津製作所製  ＢＸ３２００Ｄ）で質量を測定し、測定値の平均値から、１ｍ２当たりの質量（ｇ／ｍ２）を算出した。
【００４０】
（３）糸繊度（糸の見掛繊度）
布帛を構成する繊維の繊度Ｆ（ｄｔｅｘ）は、布帛を製造する前の糸の状態であれば、ＪＩＳ  Ｌ  １０１３（１９９９）の方法に準じて、試料（繊維）を枠周１．１２５ｍの検尺機で所定の糸長Ｌ（ｍ）の小かせを作り、その質量Ｍ（ｇ）を百分の一グラム単位まで測定可能な電子天秤（島津製作所製  ＢＸ３２００Ｄ）で測定し、次式から求めた。
見掛繊度Ｆ＝１００００×Ｍ／Ｌ
尚、布帛を製造する前の糸の状態で繊度の測定ができない場合は、以下の２つの方法で布帛を構成する繊維の見掛繊度を求めることができる。
【００４１】
（４）糸繊度（その２）
ＪＩＳ  Ｌ  １０１８（１９９９）に準じて、布帛より、糸を５本抜き取り、その質量Ｗ（ｍｇ）とそれぞれの糸に初荷重を掛けて長さＬ（ｍｍ）を測定し、見掛繊度Ｆを次式から求める。
見掛繊度Ｆ（ｄｔｅｘ）＝１００００×Ｗ／Ｌ
なお、初荷重は、次のように定める。
フィラメント糸の場合、表示繊度の１ｔｅｘ当り９８／３３ｍＮ
フィラメントかさ高加工糸の場合、表示繊度の１ｔｅｘあたり、９８／１１ｍＮ
紡績糸の場合、糸長２５０ｍに相当する質量に加わる荷重（ｍＮ）。
【００４２】
（５）糸繊度（その３）
糸がほぐせない場合、布帛の断面を電子顕微鏡で観察し、布帛を構成する糸の断面積Ａ（ｍｍ２）と繊維の比重Ｓ（ＪＩＳ  Ｌ  １０１８（１９９９）  参考表１）から、次式を用いて、見掛繊度Ｆ（ｄｔｅｘ）を求める。ただし、布帛がマルチフィラメント繊維で構成されている場合は、マルチフィラメントを構成する単繊維の単繊維繊度を無作為に抽出する単繊維１０本の平均値を求め、当該単繊維繊度にマルチフィラメント繊維を構成するフィラメント数を乗じて求める。
見掛繊度Ｆ＝１００００×Ａ×Ｓ  
（９）織密度（布帛が織物の場合）
ＪＩＳ  Ｌ  １０９６（１９９９）に準じて、２．５４ｃｍ（１インチ）当たりのタテ糸・ヨコ糸の本数を数えて求める。
【００４３】
（１０）遮光率
分光光度計（ＵＶ−３１５０  株式会社島津製作所製）で透過率Ｘ（％）を測定し以下の式から遮光率（％）を求める。透過率の測定は、波長２６００から２２０ｎｍまで光を波長１ｎｍごとにその透過率を測定し、全波長の平均を出して求めた。
【００４４】
遮光率（％）＝１００−Ｘ（％）
（１１）引張試験
ＪＩＳ  Ｌ  １０９６（１９９９）に準じて、遮光シートの縦、横それぞれの方向ごとに幅５０×長さ３００ｍｍの試験片を各５枚ずつ採取し、以下の条件にて引張強度を求める。
（ｉ）引張長：２００ｍｍ
（ii）引張速度：２００ｍｍ／分
（iii）試験機：オートグラフＡＧＳ−Ｊ５ｋＮ
（１２）加工性（打ち抜き成型性）
打ち抜き成型性を確認するために、内径４０ｍｍ、外径４２ｍｍの円形の金型を用いて打ち抜き成型機で成型を行い、加工性を評価した。
【００４５】
評価は、打ち抜き成型時に金型による打ち抜き成型性が良好なものを○とした。また、金型で打ち抜く時、完全に切断されない部分が発生して部品が取り出せないものや切断断面が潰れてしまって部品として使用できないものが発生するものを×とした。
【００４６】
（１３）耐久性試験（試験１）
遮光シートの任意の場所から２５×２５ｃｍの試験片を切り取り、試験片の中央に２０×２０ｃｍの正方形を描く、この試験片を高温恒湿槽の中に吊り下げ、以下のいずれかの条件にて暴露した後、試験片に描いた正方形の1辺の長さを測定し、寸法変化率（％）を求めた。また、外観の変化についても観察した。寸法変化が３％以下で、かつ、外観変化がないものを○とし、それ以外は×とした。
・暴露条件１：温度６０℃、湿度９０％ＲＨ、暴露時間１０００時間
・暴露条件２：温度７０℃、湿度９０％ＲＨ、暴露時間５００時間
・暴露条件３：以下の条件ア→イ→ウ→イ→−３０℃降温のサイクルを３００回繰り返す。ただし、昇温時の温度勾配３℃／分、降温時の温度勾配１℃／分。
ア．温度−３０℃、湿度２０％ＲＨ、３０分
イ．温度２４℃、湿度２０％ＲＨ、１５分
ウ．温度８０℃、湿度２０％ＲＨ、３０分
・外観観察項目
（i）遮光性フィルムに皺が発生していないか。
（ii）遮光性フィルムに亀裂が発生していないか。
（iii）遮光性フィルムと布帛に剥がれが発生していないか。
【００４７】
（１４）耐久性試験（試験２）
遮光シートを打ち抜き成型によりカメラの遮光部材の形状、すなわち外径３３ｍｍ、内径３０ｍｍのリング状に打ち抜き成型する。さらにリング外周の遮光性フィルム面に外径３３ｍｍ、内径３２ｍｍリング状の両面テープを貼り付け、図１、２に示すように、カメラのレンズ鏡筒内部に設置する。外周にある外側レンズ鏡筒６の内側から内側レンズ鏡筒５が突出したり（図１）、外側レンズ鏡筒６の内側に内側レンズ鏡筒５が収納されたりする（図２）とき、遮光シートの屈曲や鏡筒との摩擦が発生するので、このときの屈曲や摩擦に対する耐久性を以下のように確認する。
【００４８】
（試験その１）
内側レンズ鏡筒５の突出と収納を１００００回繰り返し行う。この時以下の項目について確認する。
・確認事項１：内側レンズ鏡筒５を動かすときに発生する抵抗と擦れる音を確認する。この時、抵抗が小さく擦れる音が僅かな物を○、抵抗があり、擦れる音が発生するが実用上は問題がない物を△、抵抗があり、擦れる音の大きいため、実用上問題があるものを×とした。
・確認事項２：内側レンズ鏡筒５の突出と収納を１００００回繰り返した後の遮光シートの外観を観察する。外観観察は、（ｉ）遮光性フィルムに皺が発生していないか、（ｉｉ）遮光性フィルムに亀裂が発生していないか、（ｉｉｉ）遮光性フィルムと布帛に剥がれが発生していないか、の項目について確認し、全ての項目で問題のない物を○、１項目でも問題があるものを×とした。
【００４９】
（試験その２）
内側レンズ鏡筒５を完全に突出させるのではなく途中まで突出させ、遮光リングが折れ曲がった状態で、以下のいずれかの暴露条件に暴露した後の外観を調査する。
・暴露条件１：温度６０℃、湿度９０％ＲＨ、暴露時間１０００時間。
・暴露条件２：温度７０℃、湿度９０％ＲＨ、暴露時間５００時間
・暴露条件３：以下の条件ア→イ→ウ→イ→−３０℃降温のサイクルを３００回繰り返す。ただし、昇温時の温度勾配３℃／分、降温時の温度勾配１℃／分。
ア．温度−３０℃、湿度２０％ＲＨ、３０分
イ．温度２４℃、湿度２０％ＲＨ、１５分
ウ．温度８０℃、湿度２０％ＲＨ、３０分
・外観観察項目
（ｉ）遮光性フィルムに皺が発生していないか。
（ｉｉ）遮光性フィルムに亀裂が発生していないか。
（ｉｉｉ）遮光性フィルムと布帛に剥がれが発生していないか。
【００５０】
［実施例１］
(遮光性フィルム)
（ａ）フィルム１（１層目）
ウレタン樹脂エマルジョン（ＮＹ−３２４、固形分３０％、大日本化学工業株式会社製）１００質量部、黒色顔料（ＤＩＬＡＣ  ＢＬＡＣＫ  Ｌ−１７７０Ｓ  固形分２０％、大日本化学工業株式会社製）２０質量部を混合し、離型紙にナイフコーティング法にて、コーティングし、１３０℃で乾燥して、厚さが１５μｍのフィルムを作製した。
（ｂ）フィルム２（２層目）
ウレタン樹脂エマルジョン（ＮＢ−７６５、固形分３０％、大日本化学工業株式会社製）１００質量部、黒色顔料（ＤＩＬＡＣ  ＢＬＡＣＫ  Ｌ−６００１Ｓ  固形分３０％、大日本化学工業株式会社製）１２質量部を混合し、離型紙に付いたフィルム１の上にナイフコーティング法にて、コーティングし、１３０℃で乾燥して、１層目と合わせて厚さが３０μｍのフィルムを作製し、離型紙ごとロールに巻き取った。
【００５１】
上記のように作製したフィルムは、遮光性は、全波長（２，６００〜２２０ｎｍ）で遮光率９９％、可視光領域（８００〜４００ｎｍ）１００％であった。
（布帛）
以下の構成の布帛を用いた。布帛は、液流染色機で黒色に染色した。この布帛の厚さは８０μｍであった。この布帛に１７０℃、カレンダー圧力９６２９ｋＰａ（≒２００ｋｇf／ｃｍ２）で、カレンダー処理を行い、厚さ５０μｍにすることができた。
使用糸：ポリエステル１００％フィラメントヤーン
ウエル  ２２ｄｔｅｘ−１２フィラメント、
コース  ２２ｄｔｅｘ−１２フィラメント、
組織：織物
編密度：１５５本／２．５４ｃｍ、１５５本／２．５４ｃｍ。
（ラミネート）
ポリウレタン系反応性ホットメルト接着剤（NH-123  大日本インキ化学工業株式会社製）接着剤を加熱溶融させ、上記遮光性フィルムの表面に塗布量１０ｇ／ｍ２になるようにグラビアコーターで塗布し、上記布帛に圧着し、５０℃で５０時間エージングして、遮光シートを得た。
【００５２】
得られた遮光シートは、厚さが１００μｍと薄く、可視光領域（８００〜４００ｎｍ）遮光性が１００％と高く、耐久性試験では、試験１では寸法変化率が１％未満で、皺の発生もなかった。また試験２でも破れの発生など問題がなく、柔軟であるが機械的強度や寸法安定性に優れる遮光シートが得られた。
【００５３】
［実施例２］
(遮光性フィルム)
実施例１と同じ
（布帛）
布帛は、カレンダー処理を行わなかった以外は実施例１と同じ織物を使用した。厚さは、１００μｍとカレンダー処理するものと比較すると厚くなり、目視と手触りで確認したところ、織り目の凸凹も大きかった。
（ラミネート）
実施例１と同じ方法でラミネートした。
【００５４】
得られた遮光シートは、厚さが１５０μｍとなり、可視光領域（８００〜４００ｎｍ）における遮光性が１００％と高く、耐久性試験でも、試験１では寸法変化率が１％未満で、皺の発生もなかった。また試験２でも破れの発生など問題がなく、機械的強度や寸法安定性に優れる遮光シートが得られた。布帛をカレンダー処理した[実施例１]と比較すると厚さが厚く、耐久性試験の試験２で鏡筒を動かすときに、抵抗があり、擦れる音が大きかったが、実用には、問題ないレベルであった。
【００５５】
［実施例３］
(遮光性フィルム)
ウレタン樹脂エマルジョン（ＮＢ−７６５、固形分３０％、大日本化学工業株式会社製）１００質量部、黒色顔料（ＤＩＬＡＣ  ＢＬＡＣＫ  Ｌ−６００１Ｓ  固形分３０％、大日本化学工業株式会社製）１２質量部を混合し、離型紙にナイフコーティング法にて、コーティングし、１３０℃で乾燥して、厚さが３０μｍのフィルムを作製した。
（布帛）
布帛には、実施例１と同じ織物で、カレンダー処理を行った物を用いた。
（ラミネート）
実施例１と同じ方法でラミネートした。
【００５６】
［実施例４］
布帛には、実施例１と同じ織物で、カレンダー処理を行なったものを使用し、布帛上にナイフコーティング法で遮光性フィルムを製膜する方法で遮光性シートを得た。
(遮光性フィルム)
（ａ）フィルム１（１層目）
ウレタン樹脂エマルジョン（ＮＹ−３２４、固形分３０％、大日本化学工業株式会社製）１００質量部、黒色顔料（ＤＩＬＡＣ  ＢＬＡＣＫ  Ｌ−１７７０Ｓ  固形分２０％、大日本化学工業株式会社製）２０質量部を混合し、布帛の上にナイフコーティング法にて、コーティングし、１３０℃で乾燥して、全体の厚さが６５μｍになるように布帛上に遮光性フィルム１層を作製した。
（ｂ）フィルム２（２層目）
ウレタン樹脂エマルジョン（ＮＢ−７６５、固形分３０％、大日本化学工業株式会社製）１００質量部、黒色顔料（ＤＩＬＡＣ  ＢＬＡＣＫ  Ｌ−６００１Ｓ  固形分３０％、大日本化学工業株式会社製）１２質量部を混合し、上記(i)で布帛上に作成した遮光性フィルム１の上にナイフコーティング法にて、コーティングし、１３０℃で乾燥して、全体の厚さが８０μｍになるように遮光性フィルム２層を作製した。
【００５７】
上記のように作製した遮光性シートは、厚さが８０μｍと薄く、全波長（２，６００〜２２０ｎｍ）で遮光率９９％、可視光領域（８００〜４００ｎｍ）遮光性が１００％と高く、耐久性試験でも、試験１では寸法変化率が１％未満で、皺の発生もなかった。また、試験２でも破れの発生など問題がなく、実用上問題はなかった。しかし、布帛の繊維の内部に樹脂が含浸しており、実用上問題のない程度であるが。実施例１と比較すると硬く、耐久性試験の試験２で鏡筒を動かすときに、抵抗があり、擦れる音が発生した。
【００５８】
［比較例１］
フィルムのみで遮光シートを構成した。
(遮光性フィルム)
（ａ）１層目
ウレタン樹脂エマルジョン（ＮＹ−３２４、固形分３０％、大日本化学工業株式会社製）１００質量部、黒色顔料（ＤＩＬＡＣ  ＢＬＡＣＫ  Ｌ−１７７０Ｓ  固形分２０％、大日本化学工業株式会社製）２０質量部を混合し、離型紙にナイフコーティング法にて、コーティングし、１３０℃で乾燥して、厚さが５０μｍのフィルムを作製した。
（ｂ）２層目
ウレタン樹脂エマルジョン（ＮＢ−７６５、固形分３０％、大日本化学工業株式会社製）１００質量部、黒色顔料（ＤＩＬＡＣ  ＢＬＡＣＫ  Ｌ−６００１Ｓ  固形分３０％、大日本化学工業株式会社製）１２質量部を混合し、離型紙にナイフコーティング法にて、コーティングし、１３０℃で乾燥して、１層目と合わせて厚さが１００μｍのフィルムを作製し、フィルムだけの遮光シートを作製した。
【００５９】
上記のように作製したフィルムだけの遮光シートは、厚さが１００μｍと薄く、可視光領域（８００〜４００ｎｍ）における遮光性が１００％と高かったが、耐久性試験では、試験１で寸法変化率が１％以上収縮して皺が発生し、寸法安定性に問題があった。また、試験２では、皺や破れが発生してしまい、寸法安定性や機械的強度に問題があった。
【００６０】
[比較例２]
(遮光性フィルム)
ウレタン樹脂エマルジョン（ＮＹ−３２４、固形分３０％、大日本化学工業株式会社製）１００質量部、黒色顔料（ＤＩＬＡＣ  ＢＬＡＣＫ  Ｌ−１７７０Ｓ  固形分２０％、大日本化学工業株式会社製）２０質量部を混合し、離型紙にナイフコーティング法にて、コーティングし、１３０℃で乾燥して、厚さが１５μｍのフィルムを作製した。
（布帛）
布帛は、カレンダー処理を行わなかった以外は実施例１と同じ織物を使用した。厚さは、１００μｍとカレンダー処理するものと比較すると厚くなり、目視と手触りで確認したところ、織り目の凸凹も大きかった。
(樹脂含浸基布)
ウレタン樹脂エマルジョン（ＮＢ−７６５、固形分３０％、大日本化学工業株式会社製）１００質量部、黒色顔料（ＤＩＬＡＣ  ＢＬＡＣＫ  Ｌ−６００１Ｓ  固形分３０％、大日本化学工業株式会社製）１２質量部を混合した加工液に上記布帛を浸漬し、布帛に加工液を含浸させた後ニップロールで搾って、該布帛を１３０℃で乾燥して、ウレタン樹脂含浸基布を作成した。このウレタン樹脂含浸基布の厚さは８０μｍであった。
（ラミネート）
実施例１と同じ方法で上記遮光フィルムと上記ウレタン樹脂含浸基布をラミネートした。
【００６１】
得られた遮光シートは、厚さが１１５μｍとなり、可視光領域（８００〜４００ｎｍ）における遮光性が１００％と高く、耐久性試験でも、試験１では寸法変化率が１％未満で、皺の発生もなかった。また試験２でも破れの発生など問題がなく、機械的強度や寸法安定性に優れる遮光シートが得られた。しかし、布帛をカレンダー処理した実施例１と比較すると硬く、カメラに設置して鏡筒を動かすと、抵抗が大きく、擦れる音が発生した。
【００６２】
なお、上記実施例、比較例における条件、結果を表１、表２に示す。
【００６３】
【表１】
2009003315.tif 000003
【００６４】
【表２】
2009003315.tif 000004
【図面の簡単な説明】
【００６５】
【図１】カメラのレンズ鏡筒部の模式図（内側レンズ鏡筒５が突出した状態）である。
【図２】カメラのレンズ鏡筒部の模式図（内側レンズ鏡筒５が突出した状態）である。
【符号の説明】
【００６６】
１：遮光性フィルム
２：布帛
３：両面テープ
４：カメラの遮光部材
５：内側レンズ鏡筒
６：外側レンズ鏡筒
【図１】
2009003315.tif 000005
【図２】
2009003315.tif 000006